(57)【要約】【課題】正孔移動能及び三重項エネルギー準位が高く、電気安定性に優れ、湿式製膜法での製膜に適したフルオレン−トリフェニルアミン共重合体と、かかる共重合体を含む組成物、液状組成物、薄膜、素子、面状光源及び表示装置とを提供すること。【解決手段】下記式（１）で表わされ、Ｒ１〜Ｒ６で表される位置に置換基を有し、Ａｒ３、Ａｒ５、Ａｒ７、Ａｒ８、Ａｒ１０の何れかの位置に置換基として架橋性基を有する繰り返し単位を有する、フルオレン−トリフェニルアミン共重合体。    【化１】2015127375.tif 000045【選択図】なし【特許請求の範囲】
【請求項１】
下記式（１）で表わされる繰り返し単位を有し、
当該繰り返し単位は、
Ｒ１〜Ｒ６で表される位置に置換基を有し、
Ａｒ３、Ａｒ５、Ａｒ７、Ａｒ８、Ａｒ１０の何れかの位置に、置換基として架橋性基を有する、フルオレン−トリフェニルアミン共重合体。
【化１】
2015127375.tif 000035
ここで、上記式（１）において、
Ｒ１及びＲ２は、各々独立に、水素原子、又は、置換基を有してもよいアルキル基であり、
Ｒ３及びＲ５は、各々独立に、水素原子、又は、置換基を有してもよいアルキル基であり、
Ｒ４及びＲ６は、各々独立に、置換基を有してもよいアルキル基であり、
Ａｒ１、Ａｒ４、Ａｒ７、Ａｒ８及びＡｒ１０は、各々独立に置換基を有してもよい芳香族炭化水素又は芳香族複素環基であり、
Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、
ｘ、ｙ、ｎは、各々独立に、１以上の整数である。
【請求項２】
前記架橋性基は、以下の架橋性基群の中から選ばれる置換基である、請求項１に記載のフルオレン−トリフェニルアミン共重合体。
【化２】
2015127375.tif 000036
ここで、上記架橋性基群において、Ｒ３〜Ｒ９は、置換基を有してもよいアルキル基であり、ｍは、１以上の整数である。
【請求項３】
前記架橋性基は、下記式（２）で表わされる芳香族炭化水素基である、請求項２に記載のフルオレン−トリフェニルアミン共重合体。
【化３】
2015127375.tif 000037
【請求項４】
前記式（１）で表される前記繰り返し単位は、下記式（３）で表される繰り返し単位である、請求項１に記載のフルオレン−トリフェニルアミン共重合体。
【化４】
2015127375.tif 000038
ここで、上記式（３）において、
Ｒ１、Ｒ２、Ｒｔ１〜Ｒｔ６は、各々独立に、水素原子、又は、置換基を有してもよいアルキル基であり、
Ｒ３〜Ｒ６は、各々独立に、置換基を有してもよいアルキル基、又は、置換基を有してもよい芳香族炭化水素基であり、
Ａｒ７〜Ａｒ１１は、置換基を有してもよい芳香族炭化水素基であり、
ｘ、ｙ、ｎは、各々独立に１以上の整数である。
【請求項５】
前記式（１）で表される前記繰り返し単位は、下記式（４）で表される繰り返し単位である、請求項１に記載のフルオレン−トリフェニルアミン共重合体。
【化５】
2015127375.tif 000039
ここで、上記式（４）において、
Ｒ１、Ｒ２、Ｒｔ１、Ｒｔ４、Ｒｔ６は、各々独立に、水素原子、又は、置換基を有してもよいアルキル基であり、
Ｒ３〜Ｒ６は、各々独立に、置換基を有してもよいアルキル基、又は、置換基を有してもよい芳香族炭化水素基であり、
Ａｒ７〜Ａｒ１１は、置換基を有してもよい芳香族炭化水素基であり、
ｘ、ｙ、ｎは、各々独立に、１以上の整数である。
【請求項６】
前記式（１）で表される前記繰り返し単位は、下記式（５）で表される繰り返し単位である、請求項１に記載のフルオレン−トリフェニルアミン共重合体。
【化６】
2015127375.tif 000040
ここで、上記式（５）において、
Ｒ１及びＲ２は、各々独立に、水素原子、又は、置換基を有してもよいアルキル基であり、
Ｒ４及びＲ６は、各々独立に、置換基を有してもよいアルキル基であり、
Ａｒ１、Ａｒ４、Ａｒ７、Ａｒ８、Ａｒ１０は、各々独立に、置換基を有してもよい芳香族炭化水素又は芳香族複素環基であり、
Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、
ｘ、ｙ、ｎは、各々独立に、１以上の整数である。
【請求項７】
前記式（１）で表される前記繰り返し単位は、下記式（６）で表される繰り返し単位である、請求項１に記載のフルオレン−トリフェニルアミン共重合体。
【化７】
2015127375.tif 000041
ここで、上記式（６）において、
Ｒ１及びＲ２は、各々独立に、水素原子、又は、置換基を有してもよいアルキル基であり、
Ｒ３及びＲ５は、各々独立に、水素原子、又は、置換基を有してもよいアルキル基であり、
Ｒ４及びＲ６は、各々独立に、置換基を有してもよいアルキル基であり、
Ａｒ１、Ａｒ４、Ａｒ７、Ａｒ８及びＡｒ１０は、各々独立に、置換基を有してもよい芳香族炭化水素又は芳香族複素環基であり、
Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、
ｘ、ｙ、ｎは、各々独立に、１以上の整数である。
【請求項８】
前記Ａｒ７は、下記式（７）で表される置換基である、請求項１〜７の何れか１項に記載のフルオレン−トリフェニルアミン共重合体。
【化８】
2015127375.tif 000042
【請求項９】
前記Ａｒ７は、下記式（８）で表される置換基である、請求項１〜７の何れか１項に記載のフルオレン−トリフェニルアミン共重合体。
【化９】
2015127375.tif 000043
【請求項１０】
前記式（１）で表される前記繰り返し単位は、下記式（Ａ）〜式（Ｃ）で表される繰り返し単位である、請求項１に記載のフルオレン−トリフェニルアミン共重合体。
【化１０】
2015127375.tif 000044
【請求項１１】
数平均分子量が、１００００以上５０００００以下である、請求項１〜１０の何れか１項に記載のフルオレン−トリフェニルアミン共重合体。
【請求項１２】
数平均分子量が、１０００００以上５０００００以下である、請求項１〜１１の何れか１項に記載のフルオレン−トリフェニルアミン共重合体。
【請求項１３】
請求項１〜１２の何れか１項に記載のフルオレン−トリフェニルアミン共重合体と、
正孔輸送材料、電子輸送材料及び発光材料からなる群から選ばれる少なくとも一種の材料と、を含有する組成物。
【請求項１４】
前記発光材料は、発光性有機金属錯体化合物を含有する、請求項１３に記載の組成物。
【請求項１５】
請求項１〜１２の何れか一項に記載のフルオレン−トリフェニルアミン共重合体と、
溶媒又は分散媒と、
を含有する、液状組成物。
【請求項１６】
請求項１〜１２の何れか１項に記載のフルオレン−トリフェニルアミン共重合体を含有する薄膜。
【請求項１７】
陽極及び陰極からなる電極と、
当該電極間に設けられた請求項１〜１２の何れか一項に記載のフルオレン−トリフェニルアミン共重合体を含有する有機層と、
を有する、素子。
【請求項１８】
請求項１７に記載の素子を備える、面状光源装置。
【請求項１９】
請求項１７に記載の素子を備える、表示装置。
【発明の詳細な説明】
【技術分野】
【０００１】
本発明は、フルオレン−トリフェニルアミン共重合体、組成物、液状組成物、薄膜、素子、面状光源装置及び表示装置に関する。
【背景技術】
【０００２】
近年、有機薄膜を用いた電界発光素子（有機電界発光素子）の開発が行われている。有機電界発光素子における有機薄膜の形成方法としては、例えば、真空蒸着法と湿式成膜法とが挙げられる。
【０００３】
湿式成膜法は、真空プロセス（ｐｒｏｃｅｓｓ）が要らず、大面積化が容易であるが、積層化が困難である。このため、湿式成膜法で製造した素子は、真空蒸着法により製造した素子に比べて駆動安定性に劣り、一部を除いて実用レベルに至っていない。特に、湿式成膜法では、有機溶剤及び水系溶剤を使用するなどして二層の積層は可能であるが、三層以上の積層化は困難であった。
【０００４】
このような積層化における課題を解決するために、下記特許文献１及び特許文献２のようなフルオレン環及び架橋性基を有するアリールアミンポリマー（Ｒ−１、Ｒ−２）が提案され、これらの架橋性基が反応した場合に得られる網目状ポリマーが有機溶剤に不溶となることを利用して積層化を行う構成が開示されている。
【０００５】
【化１】
2015127375.tif 000002
【０００６】
一方、アリールアミンポリマー（Ｒ−１）及び（Ｒ−２）が架橋により網目状ポリマーとなると、その主鎖構造が曲がったり捻じれたりして、主鎖における共役系の広がりが阻害され、架橋後の網目状ポリマーが十分な電荷輸送能を有するとは限らない。むしろ、上記のアリールアミンポリマー（Ｒ−１）及び（Ｒ−２）は、電荷輸送のほとんどを主鎖が担うべき分子構造となっていることから、アリールアミンポリマー（Ｒ−１）及び（Ｒ−２）が架橋した網目状ポリマーの電荷輸送能は、著しく小さくなる傾向がある。このため、下記特許文献１及び特許文献２に記載の技術により得られる有機電界発光素子の駆動電圧は高く、発光効率は低く、駆動寿命は短いという課題があった。
【０００７】
また、下記特許文献３には、積層化が可能な側鎖にフルオレン環を有するアリールアミンポリマー（Ｒ−３）が例示されている。
【０００８】
【化２】
2015127375.tif 000003
【０００９】
ここで、正孔輸送能は繰り返し単位の増加とともに増加するが、三重項エネルギー準位は繰り返し単位の増加とともに減少し、これらの化合物を用い素子を作成した場合、発光効率が低いという課題があった。
【先行技術文献】
【特許文献】
【００１０】
【特許文献１】国際公開第２００８−０３８７４７号
【特許文献２】国際公開第２００８−０３２８４３号
【特許文献３】特開２０１０−１５５９８５号公報
【発明の概要】
【発明が解決しようとする課題】
【００１１】
そこで、本発明は、上記問題に鑑みてなされたものであり、本発明の目的とするところは、正孔移動能及び三重項エネルギー準位が高く、電気安定性に優れ、湿式製膜法での製膜に適したフルオレン−トリフェニルアミン共重合体と、かかる共重合体を含む組成物、液状組成物、薄膜、素子、面状光源装置及び表示装置と、を提供することにある。
【課題を解決するための手段】
【００１２】
上記課題を解決するために、本発明のある観点によれば、下記式（１）で表わされる繰り返し単位を有し、当該繰り返し単位は、Ｒ１〜Ｒ６で表される位置に置換基を有し、Ａｒ３、Ａｒ５、Ａｒ７、Ａｒ８、Ａｒ１０の何れかの位置に、置換基として架橋性基を有する、フルオレン−トリフェニルアミン共重合体が提供される。
【００１３】
【化３】
2015127375.tif 000004
【００１４】
ここで、上記式（１）において、Ｒ１及びＲ２は、各々独立に、水素原子、又は、置換基を有してもよいアルキル基であり、Ｒ３及びＲ５は、各々独立に、水素原子、又は、置換基を有してもよいアルキル基であり、Ｒ４及びＲ６は、各々独立に、置換基を有してもよいアルキル基であり、Ａｒ１、Ａｒ４、Ａｒ７、Ａｒ８及びＡｒ１０は、各々独立に置換基を有してもよい芳香族炭化水素又は芳香族複素環基であり、Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、ｘ、ｙ、ｎは、各々独立に、１以上の整数である。
【００１５】
かかるフルオレン−トリフェニルアミン共重合体は、上記のような特定の主鎖構造に対して、特定の置換基を特定の部位に導入することで、正孔移動能及び三重項エネルギー準位が高く、電気安定性に優れたものとなり、湿式製膜法での製膜に適した性質を有するものとなる。
【００１６】
前記架橋性基は、以下の架橋性基群の中から選ばれる置換基であることが好ましい。
【００１７】
【化４】
2015127375.tif 000005
【００１８】
ここで、上記架橋性基群において、Ｒ３〜Ｒ９は、置換基を有してもよいアルキル基であり、ｍは、１以上の整数である。
【００１９】
かかるフルオレン−トリフェニルアミン共重合体は、上記のような特定の置換基を有することで、正孔移動能及び三重項エネルギー準位が高く、電気安定性に優れたものとなり、湿式製膜法での製膜に適した性質を有するものとなる。
【００２０】
前記架橋性基は、下記式（２）で表わされる芳香族炭化水素基であってもよい。
【００２１】
【化５】
2015127375.tif 000006
【００２２】
かかるフルオレン−トリフェニルアミン共重合体は、上記のような特定の置換基を有することで、正孔移動能及び三重項エネルギー準位が高く、電気安定性に優れたものとなり、湿式製膜法での製膜に適した性質を有するものとなる。
【００２３】
前記式（１）で表される前記繰り返し単位は、下記式（３）で表される繰り返し単位であってもよい。
【００２４】
【化６】
2015127375.tif 000007
【００２５】
ここで、上記式（３）において、Ｒ１、Ｒ２、Ｒｔ１〜Ｒｔ６は、各々独立に、水素原子、又は、置換基を有してもよいアルキル基であり、Ｒ３〜Ｒ６は、各々独立に、置換基を有してもよいアルキル基、又は、置換基を有してもよい芳香族炭化水素基であり、Ａｒ７〜Ａｒ１１は、置換基を有してもよい芳香族炭化水素基であり、ｘ、ｙ、ｎは、各々独立に１以上の整数である。
【００２６】
かかるフルオレン−トリフェニルアミン共重合体は、上記のような特定の主鎖構造に対して、特定の置換基を特定の部位に導入することで、正孔移動能及び三重項エネルギー準位が高く、電気安定性に優れたものとなり、湿式製膜法での製膜に適した性質を有するものとなる。
【００２７】
前記式（１）で表される前記繰り返し単位は、下記式（４）で表される繰り返し単位であってもよい。
【００２８】
【化７】
2015127375.tif 000008
【００２９】
ここで、上記式（４）において、Ｒ１、Ｒ２、Ｒｔ１、Ｒｔ４、Ｒｔ６は、各々独立に、水素原子、又は、置換基を有してもよいアルキル基であり、Ｒ３〜Ｒ６は、各々独立に、置換基を有してもよいアルキル基、又は、置換基を有してもよい芳香族炭化水素基であり、Ａｒ７〜Ａｒ１１は、置換基を有してもよい芳香族炭化水素基であり、ｘ、ｙ、ｎは、各々独立に、１以上の整数である。
【００３０】
かかるフルオレン−トリフェニルアミン共重合体は、上記のような特定の主鎖構造に対して、特定の置換基を特定の部位に導入することで、正孔移動能及び三重項エネルギー準位が高く、電気安定性に優れたものとなり、湿式製膜法での製膜に適した性質を有するものとなる。
【００３１】
前記式（１）で表される前記繰り返し単位は、下記式（５）で表される繰り返し単位であってもよい。
【００３２】
【化８】
2015127375.tif 000009
【００３３】
ここで、上記式（５）において、Ｒ１及びＲ２は、各々独立に、水素原子、又は、置換基を有してもよいアルキル基であり、Ｒ４及びＲ６は、各々独立に、置換基を有してもよいアルキル基であり、Ａｒ１、Ａｒ４、Ａｒ７、Ａｒ８、Ａｒ１０は、各々独立に、置換基を有してもよい芳香族炭化水素又は芳香族複素環基であり、Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、ｘ、ｙ、ｎは、各々独立に、１以上の整数である。
【００３４】
かかるフルオレン−トリフェニルアミン共重合体は、上記のような特定の主鎖構造に対して、特定の置換基を特定の部位に導入することで、正孔移動能及び三重項エネルギー準位が高く、電気安定性に優れたものとなり、湿式製膜法での製膜に適した性質を有するものとなる。
【００３５】
前記式（１）で表される前記繰り返し単位は、下記式（６）で表される繰り返し単位であってもよい。
【００３６】
【化９】
2015127375.tif 000010
【００３７】
ここで、上記式（６）において、Ｒ１及びＲ２は、各々独立に、水素原子、又は、置換基を有してもよいアルキル基であり、Ｒ３及びＲ５は、各々独立に、水素原子、又は、置換基を有してもよいアルキル基であり、Ｒ４及びＲ６は、各々独立に、置換基を有してもよいアルキル基であり、Ａｒ１、Ａｒ４、Ａｒ７、Ａｒ８及びＡｒ１０は、各々独立に、置換基を有してもよい芳香族炭化水素又は芳香族複素環基であり、Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、ｘ、ｙ、ｎは、各々独立に、１以上の整数である。
【００３８】
かかるフルオレン−トリフェニルアミン共重合体は、上記のような特定の主鎖構造に対して、特定の置換基を特定の部位に導入することで、正孔移動能及び三重項エネルギー準位が高く、電気安定性に優れたものとなり、湿式製膜法での製膜に適した性質を有するものとなる。
【００３９】
前記Ａｒ７は、下記式（７）で表される置換基であってもよい。
【００４０】
【化１０】
2015127375.tif 000011
【００４１】
前記Ａｒ７は、下記式（８）で表される置換基であってもよい。
【００４２】
【化１１】
2015127375.tif 000012
【００４３】
かかるフルオレン−トリフェニルアミン共重合体は、上記のような特定の置換基を有することで、正孔移動能及び三重項エネルギー準位が高く、電気安定性に優れたものとなり、湿式製膜法での製膜に適した性質を有するものとなる。
【００４４】
前記式（１）で表される前記繰り返し単位は、下記式（Ａ）〜式（Ｃ）で表される繰り返し単位であってもよい。
【００４５】
【化１２】
2015127375.tif 000013
【００４６】
上記のような特定の主鎖構造に対して、特定の置換基を特定の部位に導入することで、正孔移動能及び三重項エネルギー準位が高く、電気安定性に優れたものとなり、湿式製膜法での製膜に適した性質を有するものとなる。
【００４７】
数平均分子量が、１００００以上５０００００以下であってもよく、１０００００以上５０００００以下であってもよい。
【００４８】
かかるフルオレン−トリフェニルアミン共重合体は、上記のような特定の数平均分子量を有することで、正孔移動能及び三重項エネルギー準位が高く、電気安定性に優れたものとなり、湿式製膜法での製膜に更に適した性質を有するものとなる。
【００４９】
また、上記課題を解決するために、本発明の別の観点によれば、上記のフルオレン−トリフェニルアミン共重合体と、正孔輸送材料、電子輸送材料及び発光材料からなる群から選ばれる少なくとも一種の材料と、を含有する組成物が提供される。
【００５０】
前記発光材料は、発光性有機金属錯体化合物を含有してもよい。
【００５１】
また、上記課題を解決するために、本発明の更に別の観点によれば、上記のフルオレン−トリフェニルアミン共重合体と、溶媒又は分散媒と、を含有する液状組成物が提供される。
【００５２】
また、上記課題を解決するために、本発明の更に別の観点によれば、上記のフルオレン−トリフェニルアミン共重合体を含有する薄膜が提供される。
【００５３】
また、上記課題を解決するために、本発明の更に別の観点によれば、陽極及び陰極からなる電極と、当該電極間に設けられた上記のフルオレン−トリフェニルアミン共重合体を含有する有機層と、を有する素子が提供される。
【００５４】
また、上記課題を解決するために、本発明の更に別の観点によれば、上記素子を備える面状光源が提供される。
【００５５】
また、上記課題を解決するために、本発明の更に別の観点によれば、上記素子を備える表示装置が提供される。
【発明の効果】
【００５６】
以上説明したように本発明に係るフルオレン−トリフェニルアミン共重合体は、上記のような特定の置換基を特定の部位に有することで、正孔移動能及び三重項エネルギー準位が高く、電気安定性に優れたものとなり、湿式製膜法での製膜に適した性質を有するものとなる。
【図面の簡単な説明】
【００５７】
【図１】本発明の実施形態に係る有機ＥＬ素子の一例を示す概略断面図である。
【発明を実施するための形態】
【００５８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００５９】
（本発明の目的について）
本発明の実施形態に係るフルオレン−トリフェニルアミン共重合体について詳細に説明するに先立ち、本発明の目的とするところについて、簡単に説明する。
【００６０】
上記のように、有機電界発光素子を製造するに際して、有機薄膜の成膜方法は、主に蒸着法と湿式法とに大別される。蒸着法は、蒸着により有機薄膜を多層に積層できる。そのため、蒸着法による有機電界発光素子の製造では、積層によるエネルギーダイアグラムの最適化が容易であり、高い発光効率、寿命、低駆動電圧化が可能であるが、低い生産性と低い歩留まりが大きな課題となっている。一方、湿式法による有機電界発光素子の製造では、印刷プロセスが可能であるため、大面積化、高生産性が期待できるが、積層可能な材料の設計が大きな課題である。このように、蒸着法と湿式法とは、それぞれ一長一短のある製造プロセスであるといえる。
【００６１】
積層可能な塗布型の正孔輸送材料を実現するには、大別して、材料の親水性／疎水性制御を行う、高分子架橋型材料を開発する、低分子架橋型材料を開発する、という３つの大きな技術方針があり、いずれの技術方針も、可溶−不溶化制御技術に基づくものである。現在では、積層の総数や材料の純度の担保から、高分子架橋型材料の開発が主流である。
【００６２】
しかしながら、高分子架橋型の正孔輸送材料の場合、電気的特性は分子量依存性が高く、特に、正孔輸送材料として最も重要な特性である正孔移動度と三重項エネルギー準位は、分子量依存性が大きい。しかも、正孔移動度と三重項エネルギー準位とは、分子量の増加で正孔移動度は増加する一方で三重項エネルギー準位は低下するという、いわゆるトレードオフの関係にある。更に、高分子架橋型材料は、不溶化のために架橋を行うが、架橋に伴う高分子の二次構造変化により正孔移動度及び三重項エネルギー準位も変化し、必要な特性が得られないことも多い。
【００６３】
本発明者は、以上のような点を解決し、正孔移動能及び三重項エネルギーが高く、電気安定性に優れ、湿式製膜法での製膜に適した化合物を得ることを目的として、鋭意検討を行った。その結果、以下で説明するようなフルオレン−トリフェニルアミン共重合体に想到したのである。
【００６４】
（フルオレン−トリフェニルアミン共重合体について）
まず、本発明の実施形態に係るフルオレン−トリフェニルアミン共重合体について、詳細に説明する。
【００６５】
本発明者は、高分子架橋型の分子量の増加による三重項エネルギー準位の低下と架橋による特性変化を抑制するために、トリアリールアミン−フルオレンを基本単位とする高分子化合物のトリアリールアミンに対して置換基を導入し、高分子主鎖のフレキシビリティーの制御を図ることに想到した。また、本発明者は、架橋による正孔移動度の低下を抑制するために、フルオレン基本単位に側鎖として正孔輸送能の高いトリフェニルアミンを導入することを想到した。以下、本発明者が想到したフルオレン−トリフェニルアミン共重合体について説明する。
【００６６】
本実施形態に係る有機ＥＬ材料は、下記式（１）で表わされる繰り返す単位を有し、下記式（１）において、Ｒ１〜Ｒ６で表される位置に置換基を有し、かつ、Ａｒ３、Ａｒ５、Ａｒ７、Ａｒ８、Ａｒ１０の何れかの位置に、置換基として架橋性基を有するフルオレン−トリフェニルアミン共重合体である。
【００６７】
【化１３】
2015127375.tif 000014
【００６８】
ここで、上記式（１）において、Ｒ１及びＲ２は、各々独立に、水素原子、又は、置換基を有してもよいアルキル基であり、Ｒ３及びＲ５は、各々独立に、水素原子、又は、置換基を有してもよいアルキル基であり、Ｒ４及びＲ６は、各々独立に、置換基を有してもよいアルキル基であり、Ａｒ１、Ａｒ４、Ａｒ７、Ａｒ８及びＡｒ１０は、各々独立に置換基を有してもよい芳香族炭化水素又は芳香族複素環基であり、Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、ｘ、ｙ、ｎは、各々独立に、１以上の整数である。
【００６９】
ここで、上記の架橋性基は、以下の架橋性基群の中から選ばれる置換基であることが好ましい。
【００７０】
【化１４】
2015127375.tif 000015
【００７１】
ここで、上記架橋性基群において、Ｒ３〜Ｒ９は、置換基を有してもよいアルキル基であり、ｍは、１以上の整数である。
【００７２】
また、上記架橋性基は、下記式（２）で表わされる芳香族炭化水素基であることが更に好ましい。
【００７３】
【化１５】
2015127375.tif 000016
【００７４】
より詳細には、上記式（１）における繰り返し単位は、下記式（３）で表される繰り返し単位であってもよい。
【００７５】
【化１６】
2015127375.tif 000017
【００７６】
ここで、上記式（３）において、Ｒ１、Ｒ２、Ｒｔ１〜Ｒｔ６は、各々独立に、水素原子、又は、置換基を有してもよいアルキル基であり、Ｒ３〜Ｒ６は、各々独立に、置換基を有してもよいアルキル基、又は、置換基を有してもよい芳香族炭化水素基であり、Ａｒ７〜Ａｒ１１は、置換基を有してもよい芳香族炭化水素基であり、ｘ、ｙ、ｎは、各々独立に１以上の整数である。
【００７７】
また、上記式（１）における繰り返し単位は、下記式（４）で表される繰り返し単位であってもよい。
【００７８】
【化１７】
2015127375.tif 000018
【００７９】
ここで、上記式（４）において、Ｒ１、Ｒ２、Ｒｔ１、Ｒｔ４、Ｒｔ６は、各々独立に、水素原子、又は、置換基を有してもよいアルキル基であり、Ｒ３〜Ｒ６は、各々独立に、置換基を有してもよいアルキル基、又は、置換基を有してもよい芳香族炭化水素基であり、Ａｒ７〜Ａｒ１１は、置換基を有してもよい芳香族炭化水素基であり、ｘ、ｙ、ｎは、各々独立に、１以上の整数である。
【００８０】
また、上記式（１）における繰り返し単位は、下記式（５）で表される繰り返し単位であってもよい。
【００８１】
【化１８】
2015127375.tif 000019
【００８２】
ここで、上記式（５）において、Ｒ１及びＲ２は、各々独立に、水素原子、又は、置換基を有してもよいアルキル基であり、Ｒ４及びＲ６は、各々独立に、置換基を有してもよいアルキル基であり、Ａｒ１、Ａｒ４、Ａｒ７、Ａｒ８、Ａｒ１０は、各々独立に、置換基を有してもよい芳香族炭化水素又は芳香族複素環基であり、Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、ｘ、ｙ、ｎは、各々独立に、１以上の整数である。
【００８３】
また、上記式（１）における繰り返し単位は、下記式（６）で表される繰り返し単位であってもよい。
【００８４】
【化１９】
2015127375.tif 000020
【００８５】
ここで、上記式（６）において、Ｒ１及びＲ２は、各々独立に、水素原子、又は、置換基を有してもよいアルキル基であり、Ｒ３及びＲ５は、各々独立に、水素原子、又は、置換基を有してもよいアルキル基であり、Ｒ４及びＲ６は、各々独立に、置換基を有してもよいアルキル基であり、Ａｒ１、Ａｒ４、Ａｒ７、Ａｒ８及びＡｒ１０は、各々独立に、置換基を有してもよい芳香族炭化水素又は芳香族複素環基であり、Ａｒ２及びＡｒ３、Ａｒ５及びＡｒ６、並びに、Ａｒ９及びＡｒ１１は、互いに環を形成しても良く、各々独立に置換基を有してもよい芳香族炭化水素又は芳香族複素環基であり、ｘ、ｙ、ｎは、各々独立に、１以上の整数である。
【００８６】
また、上記繰り返し単位における置換基Ａｒ７は、下記式（７）で表される置換基でってもよく、下記式（８）で表される置換基であってもよい。
【化２０】
2015127375.tif 000021
【００８７】
ここで、上記繰り返し単位において、「置換基を有していてもよいアルキル基」のアルキル基は、直鎖、分枝鎖、環状のいずれでもよい。かかるアルキル基の具体例としては、例えば、メチル基、エチル基、ｎ−プロピル基、イソプロピル基、ｎ−ブチル基、ｓ−ブチル基、ｔ−ブチル基、ｎ−ペンチル基、ネオペンチル基、ｎ−ヘキシル基、２−エチルヘキシル基、ｎ−ヘプチル基、ｎ−オクチル基、２−ヘキシルオクチル基、ｎ−ノニル基、ｎ−デシル基、２−ヘキシルデシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基、ｎ−ヘンイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、ｎ−トリアコンチル基、シクロペンチル基、シクロヘキシル基、及びシクロヘプチル基等が挙げられ、好ましくは、メチル基、エチル基、ｎ−プロピル基、イソプロピル基、ｎ−ブチル基、ｓ−ブチル基、ｔ−ブチル基、ｎ−ペンチル基、ネオペンチル基、ｎ−ヘキシル基、２−エチルヘキシル基、ｎ−ヘプチル基、ｎ−オクチル基、ｎ−ノニル基、ｎ−デシル基、２−ヘキシルデシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基が挙げられ、より好ましくはメチル基、エチル基、ｎ−プロピル基、ｎ−ブチル基、ｎ−ペンチル基、ｎ−ヘキシル基、シクロヘキシル基、２−エチルヘキシル基、ｎ−ヘプチル基、ｎ−オクチル基、ｎ−ノニル基、ｎ−デシル基、ｎ−ウンデシル基、ｎ−ドデシル基、ｎ−トリデシル基、２−ヘキシルオクチル基、ｎ−テトラデシル基、ｎ−ペンタデシル基、ｎ−ヘキサデシル基、シクロヘキシル基、及びシクロヘプチル基等が挙げられる。
【００８８】
ここで、上記非置換のアルキル基のうち一つ以上の水素原子は、重水素、ハロゲン、ヒドロキシル基、ニトロ基、シアノ基、アミノ基、アミジノ基、ヒドラジン、ヒドラゾン、カルボン酸基やその塩、スルホン酸基やその塩、リン酸基やその塩、アルキル基、アルケニル基、アルキニル基、アリール基、またはヘテロアリール基等で置換されてもよい。
【００８９】
また、上記繰り返し単位において、「置換基を有してもよい芳香族炭化水素又は芳香族複素環基」の「芳香族炭化水素基」とは、一つ以上の芳香族環を含む炭素環を有する一価基を表す。また、かかる芳香族炭化水素基が、２以上の環を含む場合、２以上の環は、互いに融合されてもよい。また、これら芳香族炭化水素基のうち少なくとも一つ以上の水素原子は、上記の置換されたアルキル基の場合と同様の置換基で置換されていてもよい。
【００９０】
かかる芳香族炭化水素基の具体的な例としては、フェニル基、ペンタレニル基、インデニル基、ナフチル基、アントラセニル基、アズレニル基、ヘプタレニル基、アセナフチレニル基、フェナレニル基、フルオレニル基、アントラキノリル基、フェナントリル基、ビフェニル基、トリフェニレニル基、ピレニル基、クリセニル基、ピセニル基、ペリレニル基、ペンタフェニル基、ペンタセニル基、テトラフェニレニル基、ヘキサフェニル基、ヘキサセニル基、ルビセニル基、トリナフチレニル基、ヘプタフェニル基、ピラントレニル基等を挙げることができる。
【００９１】
また、上記繰り返し単位において、「置換基を有してもよい芳香族炭化水素又は芳香族複素環基」の「芳香族複素環基」とは、Ｎ、Ｏ、Ｐ又はＳのうちから選択された１個以上のヘテロ（ｈｅｔｅｒｏ）原子を含み、残りの環原子がＣである１以上の芳香族環を含む環を有する一価基を表す。また、かかる芳香族複素環基が２以上の環を含む場合、２以上の環は互いに融合されていてもよい。
【００９２】
かかる芳香族複素環基の具体的な例としては、ピラゾリル基、イミダゾリル基、オキサゾリル基、チアゾリル基、トリアゾリル基、テトラゾリル基、オキサジアゾリル基、ピリジニル基、ピリダジニル基、ピリミジニル基、トリアジニル基、カルバゾリル基、インドリル基、キノリニル基、イソキノリニル基、ベンゾイミダゾリル基、イミダゾピリジニル基、イミダゾピリミジニル基等を挙げることができる。
【００９３】
また、上記のような繰り返し単位を有するフルオレン−トリフェニルアミン共重合体の数平均分子量は、１０，０００以上５００，０００以下であることが好ましく、１００，０００以上５００，０００以下であることが更に好ましい。フルオレン−トリフェニルアミン共重合体の数平均分子量を上記のような範囲とすることで、三重項エネルギー準位の低下を抑制しつつ、正孔移動度を更に向上させることが可能となる。
【００９４】
上記の繰り返し単位で表されるフルオレン−トリフェニルアミン共重合体のより具体的な例として、以下の繰り返し単位で表される共重合体（Ａ）〜（Ｃ）を挙げることができる。しかしながら、本実施形態に係るフルオレン−トリフェニルアミン共重合体が、下記の例に限定されるものではない。
【００９５】
【化２１】
2015127375.tif 000022
【００９６】
なお、以上説明した本実施形態に係るフルオレン−トリフェニルアミン共重合体は、公知の有機合成方法を用いることで合成することが可能であり、具体的な合成方法は、後述する実施例を参照した当業者であれば、容易に理解することが可能である。
【００９７】
以上説明したような繰り返し単位を有するフルオレン−トリフェニルアミン共重合体は、いずれも電荷輸送性高分子として有機ＥＬ素子用材料に利用することができる。上記繰り返し単位を有するフルオレン−トリフェニルアミン共重合体は、正孔移動能及び三重項エネルギーが高く、電気安定性に優れたものであるため、かかる共重合体を、有機ＥＬ素子用材料の中でも正孔輸送材料として好適に利用することが可能である。また、本実施形態に係るフルオレン−トリフェニルアミン共重合体の用途は、有機ＥＬ素子の正孔輸送材料に限定されるわけではない。例えば、本実施形態に係るフルオレン−トリフェニルアミン共重合体を、正孔注入層の材料にも好ましく用いることが可能である。
【００９８】
また、本実施形態に係るフルオレン−トリフェニルアミン共重合体は、繰り返し単位内に架橋性基を有することにより、湿式成膜した後に架橋し、積層化を行うことができる。また、本実施形態に係るフルオレン−トリフェニルアミン共重合体は、架橋して網目状ポリマーとなった後にも分子構造が維持されやすい側鎖にトリアリールアミン基を有するため、架橋後にも高い電荷輸送能を備えることができる。
【００９９】
よって、本実施形態に係るフルオレン−トリフェニルアミン共重合体を含む有機ＥＬ素子は、湿式成膜法にて製造することができ、かつ、低駆動電圧、高発光効率及び長寿命を達成することができる。
【０１００】
なお、本発明の他の実施形態として、以上説明したフルオレン−トリフェニルアミン共重合体と、正孔輸送材料、電子輸送材料及び発光材料からなる群から選択された少なくとも一種の材料と、を含む電荷輸送性組成物が提供される。ここで、電荷輸送性組成物が、フルオレン−トリフェニルアミン共重合体と、発光材料とを含む場合、かかる発光材料は、発光性有機金属錯体であることが好ましい。
【０１０１】
また、本発明の更に他の実施形態として、以上説明したフルオレン−トリフェニルアミン共重合体と、溶媒又は分散媒と、を含む液状電荷輸送性組成物についても提供することができる。
【０１０２】
かかる実施形態によれば、本実施形態に係るフルオレン−トリフェニルアミン共重合体を含み、湿式成膜法による有機薄膜層の製造に好適な前駆体組成物を提供することができる。
【０１０３】
また、本発明の更に他の実施形態として、本実施形態に係るフルオレン−トリフェニルアミン共重合体を含む薄膜、有機ＥＬ素子、及び、かかる有機ＥＬ素子を用いた面状光源や表示装置についても同様に提供することができる。
【０１０４】
（フルオレン−トリフェニルアミン共重合体を用いた有機ＥＬ素子について）
次に、図１を参照しながら、本実施形態に係るフルオレン−トリフェニルアミン共重合体を利用した有機ＥＬ素子について、簡単に説明する。図１は、本発明の実施形態に係る有機ＥＬ素子の一例を示す概略断面図である。
【０１０５】
図１に示すように、本発明の一実施形態に係る有機ＥＬ素子１００は、基板１１０と、基板１１０上に配置された第１電極１２０と、第１電極１２０上に配置された正孔注入層１３０と、正孔注入層１３０上に配置された正孔輸送層１４０と、正孔輸送層１４０上に配置された発光層１５０と、発光層１５０上に配置された電子輸送層１６０と、電子輸送層１６０上に配置された電子注入層１７０と、電子注入層１７０上に配置された第２電極１８０と、を備える。
【０１０６】
ここで、本実施形態に係るフルオレン−トリフェニルアミン共重合体は、有機ＥＬ素子の第１電極１２０及び第２電極１８０の間に配置されたいずれかの有機薄膜層に含まれる。より詳細には、本実施形態に係るフルオレン−トリフェニルアミン共重合体は、好ましくは、正孔注入層１３０又は正孔輸送層１４０の少なくとも何れか一方に、正孔輸送材料として含まれる。
【０１０７】
有機ＥＬ素子の第１電極１２０及び第２電極１８０の間に配置された各有機薄膜層は、後述するように公知の様々な方法で形成することができる。ただし、本実施形態に係るフルオレン−トリフェニルアミン共重合体を含む層は、スピンコート（ｓｐｉｎ  ｃｏａｔｉｎｇ）法やインクジェット（ｉｎｋ  ｊｅｔ）法等の公知の湿式成膜法によって形成される。
【０１０８】
基板１１０は、一般的な有機ＥＬ素子で使用される基板を使用することができる。例えば、基板１１０は、ガラス（ｇｌａｓｓ）基板、半導体基板、又は、透明なプラスチック（ｐｌａｓｔｉｃ）基板等であってもよい。
【０１０９】
第１電極１２０は、例えば、陽極であり、蒸着法又はスパッタリング（ｓｐｕｔｔｅｒｉｎｇ）法などを用いて基板１１０上に形成される。具体的には、第１電極１２０は、仕事関数が大きい金属、合金、導電性化合物等によって透過型電極として形成される。第１電極１２０は、例えば、透明であり、導電性に優れる酸化インジウムスズ（ＩＴＯ）、酸化インジウム亜鉛（ＩＺＯ）、酸化スズ（ＳｎＯ２）、酸化亜鉛（ＺｎＯ）等で形成されてもよい。また、第１電極１２０は、マグネシウム（Ｍｇ）、アルミニウム（Ａｌ）などを用いて反射型電極として形成されてもよい。
【０１１０】
正孔注入層１３０は、第１電極１２０からの正孔の注入を容易にする機能を備えた層であり、第１電極１２０上に約１０ｎｍ〜約１００ｎｍの厚さにて形成される。上記のように、本実施形態に係るフルオレン−トリフェニルアミン共重合体は、この正孔注入層１３０に対して、正孔輸送材料として添加されてもよい。なお、正孔輸送材料として本実施形態に係るフルオレン−トリフェニルアミン共重合体を用いない場合には、正孔注入層１３０は、公知の材料を用いて形成することができる。かかる公知の材料としては、例えば、Ｎ，Ｎ’−ジフェニル−Ｎ，Ｎ’−ビス−［４−（フェニル−ｍ−トリル−アミノ）−フェニル］−ビフェニル−４，４’−ジアミン（ＤＮＴＰＤ）、銅フタロシアニン等のフタロシアニン化合物、４，４’，４”−トリス（３−メチルフェニルフェニルアミノ）トリフェニルアミン（ｍ−ＭＴＤＡＴＡ）、Ｎ，Ｎ’−ジ（１−ナフチル）−Ｎ，Ｎ’−ジフェニルベンジジン（ＮＰＢ）、４，４’，４”−トリス｛Ｎ，Ｎジフェニルアミノ｝トリフェニルアミン（ＴＤＡＴＡ）、４，４’，４”−トリス（Ｎ，Ｎ−２−ナフチルフェニルアミノ）トリフェニルアミン（２−ＴＮＡＴＡ）、ポリアニリン／ドデシルベンゼンスルホン酸（Ｐａｎｉ／ＤＢＳＡ）、ポリ（３，４−エチレンジオキシチオフェン）／ポリ（４−スチレンスルホネート）（ＰＥＤＯＴ／ＰＳＳ）、ポリアニリン／カンファースルホン酸（Ｐａｎｉ／ＣＳＡ）、又は、ポリアニリン／ポリ（４−スチレンスルホネート）（ＰＡＮＩ／ＰＳＳ）等を挙げることができる。
【０１１１】
正孔輸送層１４０は、正孔を輸送する機能を有する正孔輸送材料を含む層であり、正孔注入層１３０上に約１０ｎｍ〜約１５０ｎｍの厚さにて形成される。上記のように、本実施形態に係るフルオレン−トリフェニルアミン共重合体は、この正孔輸送層１４０に対して、正孔輸送材料として添加されてもよい。なお、正孔輸送材料として本実施形態に係るフルオレン−トリフェニルアミン共重合体を用いない場合には、正孔輸送層１４０は、公知の正孔輸送材料を用いて形成することができる。公知の正孔輸送材料として、例えば、Ｎ−フェニルカルバゾール（Ｎ−ｐｈｅｎｙｌ  ｃａｒｂａｚｏｌｅ）、ポリビニルカルバゾール（ｐｏｌｙｖｉｎｙｌ  ｃａｒｂａｚｏｌｅ）などのカルバゾール誘導体、Ｎ，Ｎ’−ビス（３−メチルフェニル）−Ｎ，Ｎ’−ジフェニル−［１，１−ビフェニル］−４，４’−ジアミン（ＴＰＤ）、４，４’，４”−トリス（Ｎ−カルバゾリル）トリフェニルアミン（ＴＣＴＡ）、Ｎ，Ｎ’−ジ（１−ナフチル）−Ｎ，Ｎ’−ジフェニルベンジジン（ＮＰＢ）等を挙げることができる。
【０１１２】
発光層１５０は、蛍光やリン光等により光を発する層である。発光層１５０は、ホスト材料、及び、発光材料であるドーパント（ｄｏｐａｎｔ）材料を含んで形成されてもよい。なお、発光層１５０は、具体的には、約２０ｎｍ〜約６０ｎｍの厚さで形成されてもよい。
【０１１３】
発光層１５０に含まれるホスト材料としては、例えば、トリス（８−キノリノラト）アルミニウム（Ａｌｑ３）、４，４’−Ｎ，Ｎ’−ジカバゾール−ビフェニル（ＣＢＰ）、ポリ（ｎ−ビニルカルバゾール）（ＰＶＫ）、９，１０−ジ（ナフタレン−２−イル）アントラセン（ＡＤＮ）、４，４’，４”−トリス（Ｎ−カルバゾリル）トリフェニルアミン（ＴＣＴＡ）、１，３，５−トリス（Ｎ−フェニルベンズイミダゾール−２−イル）ベンゼン（ＴＰＢＩ）、３−ｔｅｒｔ−ブチル−９，１０−ジ（ナフト−２−イル）アントラセン（ＴＢＡＤＮ）、ジスチリルアリーレン（ＤＳＡ）、４，４’−ビス（９−カルバゾール）−２，２’−ジメチル−ビフェニル（ｄｍＣＢＰ）が挙げられる。
【０１１４】
また、発光層１５０は、特定の色の光を発する発光層として形成されてもよい。例えば、発光層１５０は、赤色発光層、緑色発光層及び青色発光層として形成されてもよい。
【０１１５】
発光層１５０が青色発光層である場合、青色ドーパントとしては公知の材料が使用可能であるが、例えば、ペリレン（ｐｅｒｌｅｎｅ）及びその誘導体、ビス［２−（４，６−ジフルオロフェニル）ピリジネート］ピコリネートイリジウム（ＩＩＩ）（ＦＩｒｐｉｃ）等のイリジウム（Ｉｒ）錯体等を使用することができる。
【０１１６】
また、発光層１５０が赤色発光層である場合、赤色ドーパントとしては公知の材料が使用可能であるが、例えば、ルブレン（ｒｕｂｒｅｎｅ）及びその誘導体、４−ジシアノメチレン−２−（ｐ−ジメチルアミノスチリル）−６−メチル−４Ｈ−ピラン（ＤＣＭ）及びその誘導体、ビス（１‐フェニルイソキノリン）（アセチルアセトネート）イリジウム（ＩＩＩ）（Ｉｒ（ｐｉｑ）２（ａｃａｃ））等のイリジウム錯体、オスミウム（Ｏｓ）錯体、白金錯体等を使用することができる。
【０１１７】
また、発光層１５０が緑色発光層である場合、緑色ドーパントとしては公知の材料が使用可能であるが、例えば、クマリン（ｃｏｕｍａｒｉｎ）及びその誘導体、トリス（２−フェニルピリジン）イリジウム（ＩＩＩ）（Ｉｒ（ｐｐｙ）３）等のイリジウム錯体等を使用することができる。
【０１１８】
電子輸送層１６０は、電子を輸送する機能を有する電子輸送材料を含む層であり、発光層１５０上に約１５ｎｍ〜約５０ｎｍの厚さにて形成される。なお、電子輸送層１６０は、公知の電子輸送材料を用いて形成することができるが、例えば、トリス（８−キノリノラト）アルミニウム（Ａｌｑ３）のようなキノリン誘導体、１，２，４−トリアゾール誘導体（ＴＡＺ）、ビス（２−メチル−８−キノリノラト）−（ｐ−フェニルフェノラート）−アルミニウム（ＢＡｌｑ）、ベリリウムビス（ベンゾキノリン−１０−オラート）（ＢｅＢｑ２）、リチウムキノレート（ＬｉＱ）等のＬｉ錯体を用いて形成することができる。
【０１１９】
電子注入層１７０は、第２電極１８０からの電子の注入を容易にする機能を備えた層であり、約０．３ｎｍ〜約９ｎｍの厚さにて形成される。なお、電子注入層１７０は、公知の材料を用いて形成することができるが、例えば、フッ化リチウム（ＬｉＦ）、塩化ナトリウム（ＮａＣｌ）、フッ化セシウム（ＣｓＦ）、酸化リチウム（Ｌｉ２Ｏ）、酸化バリウム（ＢａＯ）等を用いて形成することができる。
【０１２０】
第２電極１８０は、例えば、陰極である。具体的には、第２電極１８０は、仕事関数が小さい金属、合金、導電性化合物等で反射型電極として形成される。第２電極１８０は、例えば、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）等で形成されてもよい。また、第２電極１８０は、酸化インジウムスズ（ＩＴＯ）、酸化インジウム亜鉛（ＩＺＯ）などを用いて透過型電極として形成されてもよい。
【０１２１】
以上、本実施形態に係る有機ＥＬ素子１００の構造の一例について説明した。本実施形態に係るフルオレン−トリフェニルアミン共重合体を含む有機ＥＬ素子１００は、正孔と電子とのキャリアバランスが良好になり、かつホスト材料の安定性が向上するため、発光効率及び寿命を向上させることができる。
【０１２２】
また、本実施形態に係る有機ＥＬ素子１００は、本実施形態に係るフルオレン−トリフェニルアミン共重合体を含む層（例えば、正孔注入層１３０や正孔輸送層１４０）を低コストの成膜方法である塗布成膜により形成できるため、生産性を向上させることができる。
【０１２３】
なお、本実施形態に係る有機ＥＬ素子１００の構造は、上記例示に限定されない。本実施形態に係る有機ＥＬ素子１００は、公知の他の様々な有機ＥＬ素子の構造を用いて形成されてもよい。例えば、有機ＥＬ素子１００は、正孔注入層１３０、正孔輸送層１４０、電子輸送層１６０及び電子注入層１７０のうち１層以上を備えていなくともよい。また、有機ＥＬ素子１００の各層は、単層で形成されてもよく、複数層で形成されてもよい。
【０１２４】
また、有機ＥＬ素子１００は、三重項励起子又は正孔が電子輸送層１６０に拡散する現象を防止するために、正孔輸送層１４０と発光層１５０との間に正孔阻止層を備えていてもよい。なお、正孔阻止層は、例えば、オキサジアゾール（ｏｘａｄｉａｚｏｌｅ）誘導体、トリアゾール（ｔｒｉａｚｏｌｅ）誘導体、又は、フェナントロリン（ｐｈｅｎａｎｔｈｒｏｌｉｎｅ）誘導体等によって形成することができる。
【０１２５】
以上、図１を参照しながら、本実施形態に係るジアミン誘導体を用いた有機ＥＬ素子の一例について、簡単に説明した。
【実施例】
【０１２６】
以下では、実施例及び比較例を示しながら、本発明の実施形態に係るフルオレン−トリフェニルアミン共重合体について、具体的に説明する。なお、以下に示す実施例は、本発明の実施形態に係るフルオレン−トリフェニルアミン共重合体のあくまでも一例であって、本発明の実施形態に係るフルオレン−トリフェニルアミン共重合体が下記の例に限定されるものではない。
【０１２７】
＜合成例１＞
（化合物１の合成）
以下の化学反応式は、化合物１の合成プロセス（ｐｒｏｃｅｓｓ）を図示したものである。
【０１２８】
【化２２】
2015127375.tif 000023
【０１２９】
窒素置換した三つ口フラスコに、２，７−ジブロモフルオレノン（３．００ｇ）、トリフェニルアミン（１０．９ｇ）、トルエン（４４ｍＬ）及びメタンスルホン酸（１．７１ｇ）を入れ、６時間還流した。室温まで冷却した反応液にクロロホルムを加え、不溶物をろ別した。溶出液を減圧留去し、得られた残留物を、シリカゲルを充填したカラムクロマトグラフィーで精製し、目的物１を得た（３．９０ｇ）。
【０１３０】
＜合成例２＞
（化合物２の合成）
以下の化学反応式は、化合物２の合成プロセス（ｐｒｏｃｅｓｓ）を図示したものである。
【０１３１】
【化２３】
2015127375.tif 000024
【０１３２】
窒素置換した三つ口フラスコに、化合物１（１．５０ｇ）、４，４，５，５−テトラメチル−１，３，２−ジオキサボロラン（２．０４ｇ）、酢酸カリウム（１．１１ｇ）、ビス（トリ−ｔｅｒｔ−ブチルホスフィン）パラジウム（０．０２５ｇ）、及びトルエン（３６ｍＬ）を入れ、５時間還流し室温まで冷却した。反応液をセライトでろ過し、溶媒を減圧留去した。得られた残留物を、シリカゲルを充填したカラムクロマトグラフィーで精製し、化合物２（１．３０ｇ）を得た。
【０１３３】
＜合成例３＞
（化合物３の合成）
以下の化学反応式は、化合物３の合成プロセス（ｐｒｏｃｅｓｓ）を図示したものである。
【０１３４】
【化２４】
2015127375.tif 000025
【０１３５】
窒素置換した三つ口フラスコに、４−ヘプチルアニリン（５．００ｇ）、２−ブロモ−ｐ−キシレン（１０．２ｇ）、ナトリウム−ｔｅｒｔ−ブトキシド（ｔ−ＢｕＯＮａ、５．２７ｇ）、ビス（トリ−ｔｅｒｔ−ブチルホスフィン）パラジウム（Ｐｄ（ｔ−Ｂｕ３Ｐ）２、０．２７ｇ）及びトルエン（１００ｍＬ）を入れ、３時間還流し室温まで冷却した。冷却した反応液を、１Ｍ塩酸、飽和炭酸水素ナトリウムで洗浄し、硫酸マグネシウムで乾燥した。有機層をアルミナカラムに通し、その溶出液から溶媒を減圧留去した。得られた残留物を、シリカゲルを充填したカラムクロマトグラフィーで精製し、化合物１（９．６０ｇ）を得た。
【０１３６】
＜合成例４＞
（化合物４の合成）
以下の化学反応式は、化合物４の合成プロセス（ｐｒｏｃｅｓｓ）を図示したものである。
【０１３７】
【化２５】
2015127375.tif 000026
【０１３８】
三つ口フラスコに、化合物３（４．００ｇ）及びジメチルホルムアミド（３０ｍＬ）を入れ、−５℃以下に冷却し、Ｎ−ブロモスクシンイミド（３．５５ｇ）、４７％−臭化水素酸（０．１００ｇ）を入れ、１時間撹拌した。反応液に水を加え、酢酸エチルで抽出し、硫酸マグネシウムで乾燥した。シリカゲルを充填したカラムに通し、その溶出液に活性炭を加え撹拌し、ろ過した。ろ液から溶媒を減圧留去し、シリカゲルを充填したカラムクロマトグラフィーで精製し、化合物４（４．８０ｇ）を得た。
【０１３９】
＜合成例５＞
（化合物５の合成）
以下の化学反応式は、化合物５の合成プロセス（ｐｒｏｃｅｓｓ）を図示したものである。
【０１４０】
【化２６】
2015127375.tif 000027
【０１４１】
窒素置換した三つ口フラスコに、ジフェニルアミン（１．０２ｇ）、３−ブロモ−ベンゾシクロブテン（１．００ｇ）、ナトリウム−ｔｅｒｔ−ブトキシド（１．１５ｇ）、ビス（トリ−ｔｅｒｔ−ブチルホスフィン）パラジウム（０．１１０ｇ）及びトルエン（３６ｍＬ）を入れ、４時間還流し室温まで冷却した。反応液をセライトでろ過し、溶媒を減圧留去した。得られた残留物を、シリカゲルを充填したカラムクロマトグラフィーで精製し、化合物５（１．３０ｇ）を得た。
【０１４２】
＜合成例６＞
（化合物７の合成）
以下の化学反応式は、化合物６の合成プロセス（ｐｒｏｃｅｓｓ）を図示したものである。
【０１４３】
【化２７】
2015127375.tif 000028
【０１４４】
三つ口フラスコに、化合物５（０．３００ｇ）及びジメチルホルムアミド（５ｍＬ）を入れ、−５℃以下に冷却し、Ｎ−ブロモスクシンイミド（０．３９４ｇ）、１時間撹拌した。反応液に水を加え、酢酸エチルで抽出し、硫酸マグネシウムで乾燥した。溶媒を減圧留去し、得られた残留物を、シリカゲルを充填したカラムクロマトグラフィーで精製し、化合物６（０．４０ｇ）を得た。
【０１４５】
＜実施例１＞
（高分子化合物Ａ−１の合成）
アルゴン雰囲気下、四つ口フラスコに、化合物２（１．００ｇ）、化合物４（０．５５５ｇ）、化合物６（０．０４７７ｇ）、酢酸パラジウム（１．４ｍｇ）、トリス（２−メトキシフェニル）ホスフィン（８．７ｍｇ）、トルエン（５５ｍＬ）、及び、２０重量％テトラエチルアンモニウムヒドロキシド水溶液（１１．３ｇ）を加え、７時間還流した。次に、フェニルホウ酸（０．０１９ｇ）、酢酸パラジウム（１．４ｍｇ）、トリス（２−メトキシフェニル）ホスフィン（４．４ｍｇ）、及び、２０重量％テトラエチルアンモニウムヒドロキシド水溶液（１１．３ｇ）を加え、７時間加熱還流させ、水層を除いた後、Ｎ，Ｎ−ジエチルジチオカルバミド酸ナトリウム三水和物（２．８５ｇ）、及び、イオン交換水（５０ｍＬ）を加え８５℃で２時間攪拌した。有機層を水層と分離した後、有機層を水、３重量％酢酸水溶液、水で洗浄した。有機層を、シリカゲル／アルミナを充填したカラムクロマトグラフィーに通し、溶媒を減圧留去した。残留物をクロロホルム／メタノールで再沈殿し、析出した個体をろ別及び乾燥し、高分子化合物Ａ−１を得た（０．７９ｇ）。得られた高分子化合物の数平均分子量及び分散度をサイズ排除クロマトグラフィ（Ｓｉｚｅ  Ｅｘｃｌｕｓｉｏｎ  Ｃｈｒｏｍａｔｏｇｒａｐｈｙ：ＳＥＣ）で見積もったところ、Ｍｎ＝３６，０００、Ｍｗ／Ｍｎ＝１．８５であった。
【０１４６】
高分子化合物Ａ−１は、単量体の仕込み比から、以下の繰り返し単位及びモル比率を有する高分子化合物と推定される。
【０１４７】
【化２８】
2015127375.tif 000029
ｘ／ｙ  ＝  ０．９４６  ／  ０．０５４３
（ｎは正の整数を表す。）
【０１４８】
（電荷移動度の測定）
スパッタ法により１５０ｎｍの厚さでインジウム−スズ酸化物（ＩＴＯ）透明導電膜を付けたガラス基板に、エタノールで５倍に希釈したポリ（３，４−エチレンジオキシチオフェン）−ポリ（スルホネート）（ＰＥＤＯＴ／ＰＳＳ）＝１：１．２５の分散液であるＢａｙｔｒｏｎ  ＰＨ５１０（Ｈ．Ｃ．Ｓｙａｒｃｋ社製）をスピンコートにより２０ｎｍの厚さで製膜し、ホットプレート上、２２０℃で３分間乾燥した。その後、高分子化合物Ａ−１をトルエンに３．２質量％の濃度で溶解させ、スピンコートにより１６００ｒｐｍの回転速度で塗布し、ホットプレート上で、２５０℃で６０分間乾燥し膜を得た。この膜の厚さは約７０ｎｍであった。次いで、５ｎｍの厚みで酸化モリブデン、１０ｎｍの厚みで金、８０ｎｍの厚みでアルミニウムを積層させた。このようにして作成した電荷移動度測定用サンプルの電荷移動度を、公知のインピーダンス分光法により測定した。その結果を、以下の表１に示す。
【０１４９】
（三重項エネルギー準位の測定）
高分子化合物Ａ―１を、３．２質量％の濃度でトルエンに溶解させ、スピンコートにより１６００ｒｐｍの回転速度で塗布し、ホットプレート上で、２５０℃で６０分間乾燥し約７０ｎｍの厚みの膜を得た。このサンプルを７７Ｋに冷却して、公知の測定装置を利用して、発光（Ｐｈｏｔｏ  Ｌｕｍｉｎｅｓｃｅｎｃｅ：ＰＬ）スペクトルを測定した。ＰＬスペクトルの最も短波側のピーク値から、三重項エネルギー準位を算出した。その結果を、以下の表１に示す。
【０１５０】
＜実施例２＞
（高分子化合物Ａ−２の合成）
アルゴン雰囲気下、四つ口フラスコに、化合物２（１．０２ｇ）、化合物４（０．４６４ｇ）、化合物６（０．０５５８ｇ）、酢酸パラジウム（２．８ｍｇ）、トリス（２−メトキシフェニル）ホスフィン（１７．４ｍｇ）、トルエン（５５ｍＬ）、及び、２０重量％テトラエチルアンモニウムヒドロキシド水溶液（１１．３ｇ）を加え、７時間還流した。次に、フェニルホウ酸（０．０１９ｇ）、酢酸パラジウム（１．４ｍｇ）、トリス（２−メトキシフェニル）ホスフィン（４．４ｍｇ）、及び、２０重量％テトラエチルアンモニウムヒドロキシド水溶液（１１．３ｇ）を加え、１０時間加熱還流させ、水層を除いた後、Ｎ，Ｎ−ジエチルジチオカルバミド酸ナトリウム三水和物（２．８５ｇ）、及び、イオン交換水（５０ｍＬ）を加え８５℃で２時間攪拌した。有機層を水層と分離した後、有機層を水、３重量％酢酸水溶液、水で洗浄した。有機層を、シリカゲル／アルミナを充填したカラムクロマトグラフィーに通し、溶媒を減圧留去した。残留物をクロロホルム／メタノールで再沈殿し、析出した個体をろ別及び乾燥し、高分子化合物Ａ−２を得た（０．８０１ｇ）。得られた高分子化合物の数平均分子量及び分散度をＳＥＣで見積もったところ、Ｍｎ＝１２１，０００、Ｍｗ／Ｍｎ＝２．４２であった。
【０１５１】
高分子化合物Ａ−２は、単量体の仕込み比から、以下の繰り返し単位及びモル比率を有する高分子化合物と推定される。
【０１５２】
【化２９】
2015127375.tif 000030
ｘ／ｙ  ＝  ０．９６１  ／  ０．０３９４
（ｎは、正の整数を表す。）
【０１５３】
（電荷移動度の測定）
スパッタ法により１５０ｎｍの厚さでインジウム−スズ酸化物（ＩＴＯ）透明導電膜を付けたガラス基板に、エタノールで５倍に希釈したポリ（３，４−エチレンジオキシチオフェン）−ポリ（スルホネート）（ＰＥＤＯＴ／ＰＳＳ）＝１：１．２５の分散液であるＢａｙｔｒｏｎ  ＰＨ５１０（Ｈ．Ｃ．Ｓｙａｒｃｋ社製）をスピンコートにより２０ｎｍの厚さで製膜し、ホットプレート上、２２０℃で３分間乾燥した。その後、高分子化合物Ａ−２をトルエンに３．２質量％の濃度で溶解させ、スピンコートにより１６００ｒｐｍの回転速度で塗布し、ホットプレート上で、２５０℃で６０分間乾燥し膜を得た。この膜の厚さは約７０ｎｍであった。次いで、５ｎｍの厚みで酸化モリブデン、１０ｎｍの厚みで金、８０ｎｍの厚みでアルミニウムを積層させた。このようにして作成した電荷移動度測定用サンプルの電荷移動度を、公知のインピーダンス分光法により測定した。その結果を、以下の表１に示す。
【０１５４】
（三重項エネルギー準位の測定）
高分子化合物Ａ―２を、３．２質量％の濃度でトルエンに溶解させ、スピンコートにより１６００ｒｐｍの回転速度で塗布し、ホットプレート上で、２５０℃で６０分間乾燥し約７０ｎｍの厚みの膜を得た。このサンプルを７７Ｋに冷却して、ＰＬスペクトルを測定した。ＰＬスペクトルの最も短波側のピーク値から、三重項エネルギー準位を算出した。その結果を、以下の表１に示す。
【０１５５】
＜実施例３＞
（高分子化合物Ａ−３の合成）
アルゴン雰囲気下、四つ口フラスコに、化合物２（０．９８０ｇ）、化合物４（０．５５８ｇ）、化合物６（０．０４６９ｇ）、酢酸パラジウム（２．８ｍｇ）、トリス（２−メトキシフェニル）ホスフィン（１７．４ｍｇ）、トルエン（５５ｍＬ）、及び、２０重量％テトラエチルアンモニウムヒドロキシド水溶液（１１．３ｇ）を加え、７時間還流した。次に、フェニルホウ酸（０．０１９ｇ）、酢酸パラジウム（１．４ｍｇ）、トリス（２−メトキシフェニル）ホスフィン（４．４ｍｇ）、及び、２０重量％テトラエチルアンモニウムヒドロキシド水溶液（１１．３ｇ）を加え、１８時間加熱還流させ、水層を除いた後、Ｎ，Ｎ−ジエチルジチオカルバミド酸ナトリウム三水和物（２．８５ｇ）、及び、イオン交換水（５０ｍＬ）を加え８５℃で２時間攪拌した。有機層を水層と分離した後、有機層を水、３重量％酢酸水溶液、水で洗浄した。有機層を、シリカゲル／アルミナを充填したカラムクロマトグラフィーに通し、溶媒を減圧留去した。残留物をクロロホルム／メタノールで再沈殿し、析出した個体をろ別及び乾燥して、高分子化合物Ａ−３を得た（０．７６９ｇ）。得られた高分子化合物の数平均分子量及び分散度をＳＥＣで見積もったところ、Ｍｎ＝２３６，０００、Ｍｗ／Ｍｎ＝２．２１であった。
【０１５６】
高分子化合物Ａ−３は、単量体の仕込み比から、以下の繰り返し単位及びモル比率を有する高分子化合物と推定される。
【０１５７】
【化３０】
2015127375.tif 000031
ｘ／ｙ  ＝  ０．９７４  ／  ０．０２５８
（ｎは、正の整数を表す。）
【０１５８】
（電荷移動度の測定）
スパッタ法により１５０ｎｍの厚さでインジウム−スズ酸化物（ＩＴＯ）透明導電膜を付けたガラス基板に、エタノールで５倍に希釈したポリ（３，４−エチレンジオキシチオフェン）−ポリ（スルホネート）（ＰＥＤＯＴ／ＰＳＳ）＝１：１．２５の分散液であるＢａｙｔｒｏｎ  ＰＨ５１０（Ｈ．Ｃ．Ｓｙａｒｃｋ社製）をスピンコートにより２０ｎｍの厚さで製膜し、ホットプレート上、２２０℃で３分間乾燥した。その後、高分子化合物Ａ−３をトルエンに３．２質量％の濃度で溶解させ、スピンコートにより１６００ｒｐｍの回転速度で塗布し、ホットプレート上で、２５０℃で６０分間乾燥し膜を得た。この膜の厚さは約７０ｎｍであった。次いで、５ｎｍの厚みで酸化モリブデン、１０ｎｍの厚みで金、８０ｎｍの厚みでアルミニウムを積層させた。このようにして作成した電荷移動度測定用サンプルの電荷移動度を、公知のインピーダンス分光法により測定した。その結果を、以下の表１に示す。
【０１５９】
（三重項エネルギー準位の測定）
高分子化合物Ａ―３を３．２質量％の濃度でトルエンに溶解させ、スピンコートにより１６００ｒｐｍの回転速度で塗布し、ホットプレート上で、２５０℃で６０分間乾燥し約７０ｎｍの厚みの膜を得た。このサンプルを７７Ｋに冷却して、ＰＬスペクトルを測定した。ＰＬスペクトルの最も短波側のピーク値から、三重項エネルギー準位を算出した。その結果を、以下の表１に示す
【０１６０】
＜比較例１＞
（比較化合物Ｂ−１の合成）
アルゴン雰囲気下、四つ口フラスコに、４−ブロモ−Ｎ−（４−ブロモフェニル）−Ｎ−（４−オクチルフェニル）アニリン（１．０５ｇ）、化合物２，２’−（９，９−ジオクチルー９Ｈ−フルオレン−２，７−ジイルー）ビス（４，４，５，５−テトラメチルー１，３，２−ジオキサボロン）（（０．７２２ｇ）、化合物６（０．０６６５ｇ）、酢酸パラジウム（１．３ｍｇ）、トリス（２−メトキシフェニル）ホスフィン（８．５ｍｇ）、トルエン（６２ｍＬ）、及び、２０重量％テトラエチルアンモニウムヒドロキシド水溶液（１１．３ｇ）を加え、７時間還流した。次にフェニルホウ酸（０．０１９ｇ）、酢酸パラジウム（２．６ｍｇ）、トリス（２−メトキシフェニル）ホスフィン（８．７ｍｇ）、及び、２０重量％テトラエチルアンモニウムヒドロキシド水溶液（１１．３ｇ）を加え、７時間加熱還流させ、水層を除いた後、Ｎ，Ｎ−ジエチルジチオカルバミド酸ナトリウム三水和物（２．８５ｇ）、及び、イオン交換水（５０ｍＬ）を加え８５℃で２時間攪拌した。有機層を水層と分離した後、有機層を水、３重量％酢酸水溶液、水で洗浄した。有機層を、シリカゲル／アルミナを充填したカラムクロマトグラフィーに通し、溶媒を減圧留去した。残留物をクロロホルム／メタノールで再沈殿し、析出した個体をろ別及び乾燥して、比較化合物Ｂ−１を得た（１．２０ｇ）。得られた高分子化合物の数平均分子量及び分散度をＳＥＣで見積もったところ、Ｍｎ＝１７，０００、Ｍｗ／Ｍｎ＝１．８９であった。
【０１６１】
比較化合物Ｂ−１は、単量体の仕込み比から、以下の繰り返し単位及びモル比率を有する高分子化合物と推定される。
【０１６２】
【化３１】
2015127375.tif 000032
ｘ／ｙ  ＝  ０．９２７  ／  ０．７３０
（ｎは、正の整数を表す。）
【０１６３】
（電荷移動度の測定）
高分子化合物としてＢ−１を使用した以外は実施例１と同様にして、電荷移動度測定用サンプルを作成し、電荷移動度を測定した。その結果を、以下の表１に示す。
【０１６４】
（三重項エネルギー準位の測定）
高分子化合物としてＢ−１を使用した以外は実施例１と同様にして、三重項エネルギー準位測定用サンプルを作成し、三重項エネルギー準位を測定した。その結果を、以下の表１に示す。
【０１６５】
＜比較例２＞
（比較化合物Ｂ−２の合成）
アルゴン雰囲気下、四つ口フラスコに、４−ブロモ−Ｎ−（４−ブロモフェニル）−Ｎ−（４−オクチルフェニル）アニリン（１．０１ｇ）、化合物２，２’−（９，９−ジオクチルー９Ｈ−フルオレン−２，７−ジイルー）ビス（４，４，５，５−テトラメチルー１，３，２−ジオキサボロン）（（０．７１８ｇ）、化合物６（０．０６４０ｇ）、酢酸パラジウム（２．８ｍｇ）、トリス（２−メトキシフェニル）ホスフィン（１６．７ｍｇ）、トルエン（６２ｍＬ）、及び、２０重量％テトラエチルアンモニウムヒドロキシド水溶液（１１．３ｇ）を加え、２４時間還流した。次に、フェニルホウ酸（０．０１９ｇ）、酢酸パラジウム（２．６ｍｇ）、トリス（２−メトキシフェニル）ホスフィン（８．７ｍｇ）、及び、２０重量％テトラエチルアンモニウムヒドロキシド水溶液（１１．３ｇ）を加え、７時間加熱還流させ、水層を除いた後、Ｎ，Ｎ−ジエチルジチオカルバミド酸ナトリウム三水和物（２．８５ｇ）、及び、イオン交換水（５０ｍＬ）を加え８５℃で２時間攪拌した。有機層を水層と分離した後、有機層を水、３重量％酢酸水溶液、水で洗浄した。有機層を、シリカゲル／アルミナを充填したカラムクロマトグラフィーに通し、溶媒を減圧留去した。残留物をクロロホルム／メタノールで再沈殿し、析出した個体をろ別及び乾燥して、比較化合物Ｂ−２を得た（１．１８ｇ）。得られた高分子化合物の数平均分子量及び分散度をＳＥＣで見積もったところ、Ｍｎ＝８６，０００、Ｍｗ／Ｍｎ＝２．１３であった。
【０１６６】
比較化合物Ｂ−２は、単量体の仕込み比から、以下の繰り返し単位及びモル比率を有する高分子化合物と推定される。
【０１６７】
【化３２】
2015127375.tif 000033
ｘ／ｙ  ＝０．９４３  ／  ０．５７３
（ｎは、正の整数を表す。）
【０１６８】
（電荷移動度の測定）
高分子化合物としてＢ−２を使用した以外は実施例１と同様にして、電荷移動度測定用サンプルを作成し、電荷移動度を測定した。その結果を、以下の表１に示す。
【０１６９】
（三重項エネルギー準位の測定）
高分子化合物としてＢ−２を使用した以外は実施例１と同様にして、三重項エネルギー準位測定用サンプルを作成し、三重項エネルギー準位を測定した。その結果を、以下の表１に示す。
【０１７０】
【表１】
2015127375.tif 000034
【０１７１】
上記表１から明らかなように、本発明の実施形態に係るフルオレン−トリフェニルアミン共重合体は、優れた正孔移動度を有し、かつ、三重項エネルギー準位が高く、電気安定性に優れることが明らかとなった。
【０１７２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１７３】
１００    有機ＥＬ素子
１１０    基板
１２０    第１電極
１３０    正孔注入層
１４０    正孔輸送層
１５０    発光層
１６０    電子輸送層
１７０    電子注入層
１８０    第２電極
【図１】
2015127375.tif 000046